(57)【要約】【課題】注入可能な多糖類−細胞組成物を提供すること。【解決手段】ゆっくりと重合する多糖類ヒドロゲルは、多数の単離された細胞を注入によって導入する手段として有用であることが示された。このゲルは、移植片化を促進し、新細胞の成長のための３次元の鋳型を提供する。得られる組織は、天然に生じる組織と組成的にも構造的にも同じである。この方法は、３次元組織障害に対する再構築のための細胞移植の注文成型、および一般的な組織移植を含む種々の再構築手法に用いられ得る。実施例は、筋肉および軟骨組織の構築を示し、それは、逆流および失禁のような障害を修復するのに有用である。【選択図】なし【特許請求の範囲】
【請求項１】
生分解性、生体適合性の天然または合成の有機ポリマーを含む注入可能な組成物であって、該ポリマーは、アルギネート、ポリホスファジン、ポリエチレンオキシド−ポリプロピレングリコールブロックコポリマー、ポリ（アクリル酸）、ポリ（メタクリル酸）、アクリル酸およびメタクリル酸のコポリマー、ポリ（酢酸ビニル）、ならびにスルホン化されたポリマーからなる群から選択され、そして該ポリマーは、共有結合、イオン結合、または水素結合を介して架橋されて、３次元開放格子（ｔｈｒｅｅ−ｄｉｍｅｎｓｉｏｎａｌｏｐｅｎ−ｌａｔｔｉｃｅ）構造を形成し得、該構造は、ゲルを形成するための水分子および動物に組織を移植するための分離した細胞を捕捉し、ここで、該細胞ポリマー剤は、該ポリマー溶液が架橋されて、ゲル中に分散された細胞を有する３次元開放格子ヒドロゲルが形成される条件下で該動物に注入され、該細胞は、軟骨細胞およびその他の軟骨を形成する細胞、骨芽細胞およびその他の骨を形成する細胞、筋肉細胞、線維芽細胞、ならびに器官細胞からなる群から選択され、
ここで、架橋が、前記動物への移植の前に開始される、組成物。
【請求項２】
前記ポリマー溶液が、細胞懸濁液として前記動物に注入され、次いで架橋されてヒドロゲルを形成する、請求項１に記載の組成物。
【請求項３】
前記ヒドロゲルが、銅、カルシウム、アルミニウム、マグネシウム、ストロンチウム、バリウム、スズ、ならびに二官能性、三官能性、および四官能性有機カチオンからなる群から選択されるカチオン；ならびに低分子量のジカルボン酸、硫酸イオン、および炭酸イオンからなる群から選択されるアニオンからなる群から選択されるイオンと相互作用することにより架橋される、請求項２に記載の組成物。
【請求項４】
前記ヒドロゲルが、ポリイオンとの架橋により、さらに安定化される、請求項１に記載の組成物。
【請求項５】
前記ヒドロゲルが、前記動物への注入の後に成型されて特定の形を形成する、請求項１に記載の組成物。
【請求項６】
動物において新たな組織を形成するためのデバイスであって、該デバイスは、生体適合性の生分解性の天然または合成の有機ポリマーから形成される溶液と、ゲル中に分散された細胞を有する３次元開放格子ヒドロゲルを形成するためのポリマー−細胞溶液を動物に注入するための手段とを組み合わせて含み、該有機ポリマーは、アルギネート、ポリホスファジン、ポリエチレンオキシド−ポリプロピレングリコールブロックポリマー、ポリ（アクリル酸）、ポリ（メタクリル酸）、アクリル酸およびメタクリル酸のコポリマー、ポリ（酢酸ビニル）、およびスルホン化されたポリマーからなる群から選択され、そして該有機ポリマーは、共有結合、イオン結合または水素結合を介して架橋されて、該３次元開放格子構造を形成し得、該構造は水分子と、動物へ移植して組織を形成するために適切な該水分子と混合された分離された細胞とを捕捉してゲルを形成し、ここで、該細胞は、軟骨細胞およびその他の軟骨を形成する細胞、骨芽細胞およびその他の骨を形成する細胞、筋肉細胞、線維芽細胞、ならびに器官細胞からなる群から選択され、
ここで、架橋が、前記動物への移植の前に開始される、デバイス。
【請求項７】
前記ポリマー溶液が、注入の後に該ポリマーを架橋するのに効果的な量のイオン、ｐＨ変化および温度変化からなる群から選択される因子と組み合わされる、請求項６に記載のデバイス。
【請求項８】
前記ポリマーが、銅、カルシウム、アルミニウム、マグネシウム、ストロンチウム、バリウム、スズ、ならびに二官能性、三官能性、および四官能性有機カチオンからなる群から選択されるカチオン；ならびに低分子量のジカルボン酸、硫酸イオン、および炭酸イオンからなる群から選択されるアニオンからなる群から選択されるイオンと組み合わされる、請求項７に記載のデバイス。
【請求項９】
細胞を動物中に導入するために硬化されたヒドロゲル構築物であって、該構築物が、以下：
生分解性の生体適合性の天然または合成の有機ポリマーの３次元開放格子構造の全体にわたって分配された分離した細胞であって、該構造が捕捉された水分子を含み、ここで、該細胞が、軟骨細胞およびその他の軟骨を形成する細胞、骨芽細胞およびその他の骨を形成する細胞、筋肉細胞、線維芽細胞、ならびに器官細胞からなる群から選択される、細胞、を含み、
ここで、該ヒドロゲルが、所望の解剖学的形状を有する、
構築物。
【請求項１０】
前記ポリマーが、アルギネート、ポリホスファジン、ポリエチレンオキシド−ポリプロピレングリコールブロックコポリマー、ポリ（アクリル酸）、ポリ（メタクリル酸）、アクリル酸およびメタクリル酸のコポリマー、ポリ（酢酸ビニル）、ならびにスルホン化されたポリマーからなる群より選択される、請求項９に記載のヒドロゲル構築物。
【請求項１１】
前記ヒドロゲルが、イオン、ｐＨ変化、および温度変化からなる群より選択される因子に曝すことによって硬化される、請求項９に記載のヒドロゲル構築物。
【請求項１２】
前記ヒドロゲルが、銅、カルシウム、アルミニウム、マグネシウム、ストロンチウム、バリウム、スズ、ならびに二官能性、三官能性、および四官能性有機カチオンからなる群から選択されるカチオン；ならびに低分子量のジカルボン酸、硫酸イオン、および炭酸イオンからなる群から選択されるアニオンからなる群から選択されるイオンと相互作用することにより硬化される、請求項１１に記載のヒドロゲル構築物。
【請求項１３】
膀胱尿管逆流、失禁、または胃食道逆流の処置のための、請求項１〜７のいずれか１項に記載の組成物。
【請求項１４】
硬部組織欠損の処置のための、請求項１〜５のいずれか１項に記載の組成物。
【請求項１５】
軟部組織欠損の処置のための、請求項１〜５のいずれか１項に記載の組成物。
【請求項１６】
男性不妊症を誘発するための、請求項１〜５のいずれか１項に記載の組成物。
【請求項１７】
前記細胞が、軟骨細胞である、膀胱尿管逆流の処置のための、請求項１に記載の組成物。
【請求項１８】
膀胱尿管逆流、失禁、または胃食道逆流の処置のための、請求項６〜８のいずれか１項に記載のデバイス。
【請求項１９】
硬部組織欠損の処置のための、請求項６〜８のいずれか１項に記載のデバイス。
【請求項２０】
軟部組織欠損の処置のための、請求項６〜８のいずれか１項に記載のデバイス。
【請求項２１】
男性不妊症を誘発するための、請求項６〜８のいずれか１項に記載のデバイス。
【請求項２２】
前記細胞が、軟骨細胞である、膀胱尿管逆流の処置のための、請求項６に記載のデバイス。
【請求項２３】
膀胱尿管逆流、失禁、または胃食道逆流の処置のための、請求項９〜１２のいずれか１項に記載のヒドロゲル構築物。
【請求項２４】
硬部組織欠損の処置のための、請求項９〜１２のいずれか１項に記載のヒドロゲル構築物。
【請求項２５】
軟部組織欠損の処置のための、請求項９〜１２のいずれか１項に記載のヒドロゲル構築物。
【請求項２６】
男性不妊症を誘発するための、請求項９〜１２のいずれか１項に記載のヒドロゲル構築物。
【請求項２７】
前記細胞が、軟骨細胞である、膀胱尿管逆流の処置のための、請求項９に記載のヒドロゲル構築物。
【発明の詳細な説明】
【背景技術】
【０００１】
（発明の背景）
本発明は、一般に、内科的医療の分野における多糖類ヒドロゲル−細胞組成物を用いる領域に関する。より特定すれば、膀胱尿管逆流現象、失禁、および他の欠陥を矯正する方法に関する。
【０００２】
（頭蓋骨顔面輪郭奇形）
外傷性、先天性、または整形のためのものを問わず、頭蓋骨顔面輪郭奇形を矯正するには、現時点では、侵襲的な外科的方法を必要とする。さらに、増強を必要とする奇形の場合は、しばしば無生物材料人工装具の使用が必要であり、これには感染および突出という問題がある。付加的な自原性（ａｕｔｏｇｅｎｏｕｓ）の軟骨または骨を頭蓋骨顔面の骨格に加える、侵襲性の最も小さい方法であれば、外科的外傷も最低限に抑えられ、また無生物材料人工装具を用いる必要もない。注入による移植を行い、単離された細胞を大量に植え付けることができれば、広域な外科手術を行わずに、頭蓋骨顔面の骨−軟骨骨格を自原性組織で増強し得る。
【０００３】
残念ながら、分離した細胞を皮下注射により注入するか、または腹膜のような体の領域内に分離した組織を移植する企ては未だ成功していない。細胞は、恐らくは食作用および細胞死によって比較的速く除去される。
【０００４】
Ｖａｃａｎｔｉらの米国特許第５，０４１，１３８号に記載されているように、細胞をポリマーマトリックス上に移植し、また移植して軟骨構造を形成し得る。しかし、これには、所望の解剖学的構造を形成するために、移植前に、マトリックスを外科的に移植し、またマトリックスを成形する必要がある。
【０００５】
（膀胱尿管逆流現象）
膀胱尿管逆流現象は、胚の発生および生育中に尿管芽（ｕｒｅｔｅｒａｌ  ｂｕｄ）が膀胱に入るため尿管芽が異常発達する状態である。膀胱の筋肉組織を通る尿管の経路が短くなるため、尿管抵抗が減少し、尿が膀胱溜めから尿管および腎臓まで逆流する結果となる。この状態では、逆行尿道移送により膀胱内に時折存在し得るバクテリアが腎臓に達し、再発性腎盂腎炎を引き起こし得る。さらに、尿の腎杯（ｃａｌｙｃｅｓ）および腎錐体（ｒｅｎａｌ  ｐｙｒａｍｉｄｓ）中への一定の逆圧により、腎臓実質（ｒｅｎａｌ  ｐａｒｅｎｃｈｙｍａ）に機械的な損傷が生じる結果となる。ＡｔａｌａおよびＣａｓａｌｅ、Ｉｎｆｅｃｔｉｏｎｓ  ｉｎ  Ｕｒｏｌｏｇｙ（泌尿器科学における感染）、３９−４３（１９９０年３／４月号）によって検討されたように、未治療のままでおくと、尿の膀胱尿道逆流現象は腎臓実質の損失、および、場合によっては、腎不全を引き起こし得る。１９６０年には、腎不全患者の７０％が膀胱尿道逆流現象が主要な病因であると記載された。新しい診断および治療法の登場により、膀胱尿道逆流現象の患者は、現在では、腎不全患者集団の１％以下である。
【０００６】
過去において、膀胱尿道逆流現象は、通常は、子供が腎盂腎炎を繰り返し発症した後、排尿時膀胱造影により診断された。ＡｔａｌａおよびＣａｓａｌｅによって報告されているように、出生前および出生後の音波検査器（ｓｏｎｏｇｒａｐｈｙ）が頻繁に使用されるようになったため、水腎症（ｈｙｄｒｏｎｅｐｈｒｏｓｉｓ）がより検出可能になり、さらに、放射線医学による精密検査および初期の検出が促進されている。膀胱尿道逆流現象は重症度により等級に分けられている。グレード１の逆流は、尿が膀胱から尿管までのみ逆流するのが認められる場合である；グレード２の逆流では、尿は尿管および腎杯拡張
まで逆流する。グレード４および５の逆流はさらに重く、各々、尿管のねじれ、そしてさらに腎杯の鈍化（ｂｌｕｎｔｉｎｇ）および拡張を示す。
【０００７】
膀胱尿道逆流現象の治療は過去１０年間でかなり確立されている。最初は、逆流の患者のすべてが外科手術を必要とすると信じられていた。やがて、抗生物質による内科的医療のみで十分であるとする別の処理方法が提案された。現在では、逆流の治療は、逆流の重症度、関連する先天性異常、および子供の社会的な状況（内科的治療への両親の応諾）を含む多くの要因に依ることが十分に確立されている。内科的医療は、通常は、グレード１および２の逆流の患者に対して推奨される。この場合は、通常は、成長にともない膀胱／尿管形状が変化するに従って自ずと解決される。グレード３の逆流は、一般には、これが持続しない場合、または抗生物質による抑制状態にある一方で現状打破の感染が起こらない場合は、内科的医療で管理される。外科的処理は、通常グレード４およびグレード５逆流について必要である。
【０００８】
内科的医療とは、患者が毎日の抑制性抗生物質を用いて治療されることを意味する。このような患者には、一般に、３カ月に一度のカテーテルによる尿培養、６カ月に一度の超音波検査と血清分析、年に一度の蛍光透視鏡または核による排尿時膀胱尿道造影、および２年に一度のＤＭＳＡ腎臓スキャンよりなる綿密な追跡調査が必要である。外科的治療は、下腹部を切開し、膀胱に入り、尿管を移動させて新しい尿管の粘膜下組織トンネルを形成する開腹手術よりなる；これにより、尿管の筋肉の支えが延長され、それらの抵抗が増大する。このような患者には、４〜５時間の手術中の全身の気管内麻酔、手術中および術後の苦痛コントロールのための硬膜外カテーテル、排尿用膀胱カテーテル、嚢胞周囲（ｐｅｒｉｖｅｓｉｃａｌ）排出、および５〜６日の入院が必要である。術後に抗生物質治療および膀胱鎮痙薬が必要である。
【０００９】
逆流矯正のための開腹（ｏｐｅｎ）外科手術は熟練外科医の手によって優れた結果をもたらすが、これは、下腹部切開の苦痛および固定、膀胱痙攣、血尿、および、特定の子供では、術後の頻尿を含むよく知られた病的状態を引き起こす。Ｍａｔｏｕｓｃｈｅｋ，  Ｅ．：Ｄｉｅ  Ｂｅｈａｎｄｌｕｎｇ  ｄｅｓ  ｖｅｓｉｋｏｒｅｎａｌｅｎ  Ｒｅｆｌｕｘｅｓ  ｄｕｒｃｈ  ｔｒａｎｓｕｅｔｅｒａｌｅ  Ｅｉｎｓｐｒｉｔｚｕｎｇ  ｖｏｎ  ｐｏｌｙｔｅｔｒａｆｌｕｏｒｏｅｔｈｙｌｅｎｅｐａｓｔ、Ｕｒｏｌｏｇｅ、２０：２６３（１９８１）に報告されているように、開腹外科手術を避けるために、１９８４年、Ｍａｔｏｕｓｃｈｅｋの臨床経験によって、尿管下へのＴｅｆｌｏｎＴＭ（登録商標）（ポリテトラフルオロエチレン）ペーストの内視鏡注入への興味が広まった。この方法によれば、膀胱鏡（ｃｙｓｔｏｓｃｏｐｅ）を膀胱内に挿入し、膀胱鏡を通して針を挿入して、粘膜下空間の逆流する尿管の下に直接の観察の下に置き、開いた尿管口の形状が半月状のスリットに変化するまでペーストを注入する。内視鏡により注入されたＴｅｆｌｏｎＴＭ（登録商標）ペーストは、尿管抵抗を増大させるバルク材料として作用することによって逆流を矯正する。しかし、この治療の導入後まもなく、ＴｅｆｌｏｎＴＭ（登録商標）ペーストの使用に関する論争が起きた。Ｍａｌｉｚｉａら、「ポリマー（ポリテトラフルオロエチレン）の尿道周囲注入後の移動および肉芽腫症」、ＪＡＭＡ、２５１：３２７７（１９８４）は、動物での研究で、肉芽腫の形成、および脳、肺、リンパ節への粒子の移動を示した。ポリテトラフルオロエチレンの移動および肉芽腫の形成はまた、Ｃｌａｅｓら、「尿失禁のための尿道周囲へのポリテトラフルオロエチレン注入後の肺をおかす移動」、Ｊ．Ｕｒｏｌ．、１４２：８２１（１９８９）によって、ヒトにおいても報告されている。ヒトへの使用に対するＴｅｆｌｏｎＴＭ（登録商標）の安全性が問題にされ、従ってペーストはＦＤＡによって禁止された。
【００１０】
しかし、内視鏡による膀胱尿管逆流現象の治療には明瞭な利点がいくつかある。Ａｔａｌａら、「自発離脱可能なバルーンシステムによる膀胱尿管逆流現象の内視鏡治療」、Ｊ
．Ｕｒｏｌ．、１４８：７２４（１９９２）によって報告されているように、この方法は簡単であり、１５分以内で完了することができる。罹病率が低く８５％以上の成功率を有し、また、外来患者に行うことができる。これを研究しているものにとっての目標は、ヒトへの使用に対して安全な他の移植材料を見つけることである。
【００１１】
ウシの皮膚コラーゲン調製物が内視鏡により逆流を治療するために使用されている。しかし、Ｌｅｏｎａｒｄら、「膀胱尿管逆流現象の矯正のためのグルタルアルデヒド架橋ウシ皮膚コラーゲンの内視鏡注入」、Ｊ．Ｕｒｏｌ．、１４５：１１５（１９９１）によって記載されているように、１年後の追跡調査で患者の５８．５％しか治癒していなかった。コラーゲン移植体積は時間と共に減少し、その結果、３年以内に９０％以上という高い割合で逆流が再発する。この物質による失敗率が高いため、不注意な患者が治療後腎臓の損傷を起こす危険性が高い。
【００１２】
Ｂｕｃｋｌｅｙら、「注入可能なシリコーン微粒子による膀胱尿管逆流現象の内視鏡矯正」、Ｊ．Ｕｒｏｌ．、１４９：２５９Ａ（１９９３）によって報告されているように、ヨーロッパでのある研究では、ヒドロゲル内に懸濁されたシリコーンの織り込み（ｔｅｘｔｕｒｅ）微粒子よりなるペーストが、逆流を矯正するために尿管下に注入されており、９１％の初期成功率を有している。しかし、Ｈｅｎｌｙら、「尿道周囲への注入で用いるための粒子シリコーン：局所組織効果の研究および移動の探求」、Ｊ．Ｕｒｏｌ．、１４７：３７６Ａ  （１９９２）によって報告されているように、動物モデルにおいて離れた位置への粒子の移動が観察されている。シリコーン粒子の約３０％が１００μｍ以下の直径を有する。これは、シリコーン粒子の３０％がマクロファージ系により離れた器官へ移動する可能性を有することを示唆する。この技術の製造業者はＦＤＡの認可を得るために努力したが成功せず、その結果倒産した。
【００１３】
腹腔鏡による逆流の矯正は、動物モデル（Ａｔａｌａら、「膀胱尿管逆流現象の腹腔鏡による矯正」、Ｊ．Ｕｒｏｌ．、１５０：７４８（１９９３）」およびヒト（Ａｔａｌａ、「膀胱尿管逆流現象の腹腔鏡による治療」、Ｄｉａｌ．Ｐｅｄ．Ｕｒｏｌ．、１４：２１２（１９９３）」の両方で試みられ、技術的には実行可能である。しかし、腹腔鏡に熟練した少なくとも２人の外科医が必要であり、手術時間は開口手術より長い。手術は腹膜外から腹膜内アプローチへと切り替えられる。また、手術時間が長いのと、使い捨ての腹腔鏡装置の費用が高いため、コストがより高い。
【００１４】
ＴｅｆｌｏｎＴＭ（登録商標）の論争以来１０年以上が過ぎたにも関わらず、この領域の研究はほとんど進展していない。逆流の内視鏡治療に対する理想的な物質は、注入可能で、非抗原性、非移動性、容量的に安定し、ヒトへの使用に対して安全である（Ａｔａｌａら、１９９２）ことである。
【００１５】
（尿失禁）
尿失禁は、全てのＧＵ疾患の中で、最も一般的で、そして最も治りにくい。尿失禁、または尿を保持しそして知らないうちに尿を排泄し得ないことは、２セットの筋肉の相互作用に依存する。１つは、排尿筋で、それは膀胱の外側の筋肉のコーティングを形成している縦方向の繊維の複合体である。排尿筋は、副交感神経によって活性化される。第２の筋肉は、平滑／横紋筋である膀胱括約筋である。排尿作用には、括約筋を随意に弛緩させるのと同時に膀胱の排尿筋を収縮させることが必要である。人間が加齢するに従って、括約筋を随意に制御する能力は、総体的な筋肉の状態が年齢と共に低下するのと同じように失われる。このことはまた、下半身麻痺（ｐａｒａｐｌｅｇｉａ）のような急激な事象が副交感神経系を「切断」し、括約筋の制御を失わせるような場合にも起こり得る。別の患者においては、尿失禁は異なるレベルの重篤度を示し、そしてレベルに応じて分類される。
【００１６】
最も一般的な失禁は、特に年輩の人間においては、切迫失禁（ｕｒｇｅ  ｉｎｃｏｎｔｉｎｅｎｃｅ）である。このタイプの失禁は、著しく短い徴候とそれに続く迅速な排尿である。このタイプの失禁は、活動過多の排尿筋によって引き起こされ、そして通常は「トイレットトレーニング」または投薬によって処置される。他方、反射失禁は、徴候を示さず、そして通常、脊髄損傷のような副交感神経系の障害の結果である。
【００１７】
ストレス失禁は、年輩の女性には最も一般的であるが、どの年代の女性にも見られ得る。それはまた妊娠女性にも一般的に見られる。このタイプの失禁は、失禁の総数の半分以上である。これは、男性にも見られるが、あまり多くない。ストレス失禁は、くしゃみをしたり、笑ったり、あるいは肉体的に運動したりといったストレス条件の下で尿が漏れることを特徴とする。ストレス失禁の重篤度には５つの認識されるカテゴリーがあり、タイプ０、１、２ａ、２ｂ、および３といわれる。タイプ３は、最も深刻で、そして内因性括約筋不全（ｉｎｔｒｉｎｓｉｃ  Ｓｐｈｉｎｃｔｅｒ  Ｄｅｆｉｃｉｅｎｃｙ）、すなわちＩＳＤの診断を必要とする（Ｃｏｎｔｅｍｐｏｒａｒｙ  Ｕｒｏｌｏｇｙ、１９９３年３月）。よく行われる多くの処置は、体重の減量、運動、投薬、および極端な場合は外科的介入を含む。最も一般的な２つの外科的手法は、漏れを防ぐために膀胱の首を持ち上げるか、または患者自身の身体の組織またはＰＴＦＥのような補てつ用物質由来の内層を構築して尿道に圧力を与えるかのどちらかを包含する。別の方法は、人工膀胱のような補てつ装置を膣内バルーンまたは陰茎鉗子のような外部装置に用いることである。タイプ３のストレス失禁の処置に関しては、括約筋の周辺の領域を「増強、（ｂｅｅｆ  ｕｐ）」し、筋肉状態を改善するために、ＴｅｆｌｏｎＴＭ（登録商標）またはコラーゲンペーストを括約筋の周辺に注入するという方法が、最近の動向としてある。しかし、上記の処置方法はいずれも、１年以上の期間にわたって非常に効果的であるというものではない。
【００１８】
過剰（ｏｖｅｒｆｌｏｗ）失禁は、膀胱における解剖学的障害または不活発な排尿筋によって引き起こされる。それは頻繁な尿の漏れにつながる膨張した膀胱を特徴とする。このタイプの失禁は、短期的にはカテーテル法によって、そして長期的には薬剤療法によって処置される。遺尿症または夜尿症は、小児における問題であり、種々のアラーム装置およびセンサーを有するパッドにより制御される。遺尿症は、それが４、５歳を超えて続かない限り、深刻な問題とは考えられない。最終的には、運動機能または精神機能のいずれかに慢性的な障害を有する患者に起こる真に機能的な失禁が残る。このような患者は、通常、ダイアパー（ｄｉａｐｅｒ）、失禁用パッドまたは連続的なカテーテル法により処置される（ＢＢＩ、１９８５  Ｒｅｐｏｒｔ  ７０６２）。
【発明の開示】
【発明が解決しようとする課題】
【００１９】
従って、細胞性の組織および軟骨性の構造を形成するための細胞注入の方法および組成物を提供することが本発明の目的である。
【００２０】
本発明のさらなる目的は、後に分解され除去されて組織学的にも化学的にも天然に産生された組織または軟骨と同じ組織または軟骨を残すような、非細胞性物質を含む細胞性組織および軟骨構造を形成する組成物を提供することである。
【００２１】
本発明の別の目的は、膀胱尿管逆流、失禁、および他の障害を処置する方法および物質であって、前記障害を自然に、永久に治療することになる方法および物質を提供することである。
【００２２】
本発明のさらなる目的は、膀胱尿管逆流、失禁、および他の障害を処置する方法および物質であって、迅速、簡便、安全、そして比較的非侵襲性である方法および物質を提供することである。
【課題を解決するための手段】
【００２３】
１．一つの局面において、本願発明は、組織を動物に移植する方法であって、生物分解性、生体適合性のヒドロゲル溶液と、分離した細胞とを混合する工程、およびこの混合液を動物に移植する工程、を包含する方法を提供する。
【００２４】
２．好ましい実施形態において、前記ヒドロゲル溶液が、動物への移植の前に硬化される、上記項１に記載の方法を提供する。
【００２５】
３．好ましい実施形態において、前記ヒドロゲルが、細胞懸濁液として前記動物に注入され、次いでそれが硬化される、上記項１に記載の方法を提供する。
【００２６】
４．好ましい実施形態において、前記ヒドロゲルが、ポリサッカリド、タンパク質、ポリホスファジン（ｐｏｌｙｐｈｏｓｐｈａｚｉｎｅ）、ポリエチレンオキサイド−ポリプロピレングリコールブロックコポリマー（ｐｏｌｙｅｔｈｙｌｅｎｅ  ｏｘｉｄｅ−ｐｏｌｙｐｒｏｐｙｌｅｎｅ  ｇｌｙｃｏｌ  ｂｌｏｃｋ  ｃｏｐｏｌｙｍｅｒ）、ポリ（アクリル酸）（ｐｏｌｙ（ａｃｒｙｌｌｃ  ａｃｉｄ））、ポリ（メタクリル酸）（ｐｏｌｙ（ｍｅｔｈａｃｒｙｌｉｃ  ａｃｉｄ））、アクリル酸（ａｃｒｙｌｉｃ  ａｃｉｄ）およびメタクリル酸（ｍｅｔｈａｃｒｙｌｉｃ  ａｃｉｄ）のコポリマー、ポリ（酢酸ビニル）（ｐｏｌｙ（ｖｉｎｙｌ  ａｃｅｔａｔｅ））、およびスルホン化されたポリマー（ｓｕｌｆｏｎａｔｅｄ  ｐｏｌｙｍｅｒ）からなる群から選択される、上記項１に記載の方法を提供する。
【００２７】
５．好ましい実施形態において、前記ポリマー溶液が、フィブリン、コラーゲン、ヒアルロン酸、および他の天然に存在するポリマーからなる群から選択される、上記項４に記載の方法を提供する。
【００２８】
６．好ましい実施形態において、前記ヒドロゲルが、イオン、ｐＨ変化、および温度変化からなる群から選択される因子に曝すことにより硬化される、上記項４に記載の方法を提供する。
【００２９】
７．好ましい実施形態において、前記ヒドロゲルが、銅（ｃｏｐｐｅｒ）、カルシウム（ｃａｌｃｉｕｍ）、アルミニウム（ａｌｕｍｉｎｕｍ）、マグネシウム（ｍａｇｎｅｓｉｕｍ）、ストロンチウム（ｓｔｒｏｎｔｉｕｍ）、バリウム（ｂａｒｉｕｍ）、スズ（ｔｉｎ）、ならびに二官能性、三官能性、および四官能性有機カチオンからなる群から選択されるカチオン；ならびに低分子量のジカルボン酸（ｄｉｃａｒｂｏｘｙｌｉｃ  ａｃｉｄ）、硫酸イオン（ｓｕｌｆａｔｅ  ｉｏｎ）、および炭酸イオン（ｃａｒｂｏｎａｔｅ  ｉｏｎ）からなる群から選択されるアニオンからなる群から選択されるイオンと相互作用することにより硬化される、上記項６に記載の方法を提供する。
【００３０】
８．好ましい実施形態において、前記ヒドロゲルが、ポリイオンを用いた架橋により、さらに安定化されている、上記項４に記載の方法を提供する。
【００３１】
９．好ましい実施形態において、前記細胞が、軟骨を形成する軟骨細胞および他の細胞、骨を形成する骨芽細胞および他の細胞、筋肉細胞、線維芽細胞および器官細胞からなる群から選択される、上記項１に記載の方法を提供する。
【００３２】
１０．好ましい実施形態において、前記ヒドロゲルが、移植の前に成型されて、特定の形を形成する、上記項１に記載の方法を提供する。
【００３３】
１１．好ましい実施形態において、前記ヒドロゲルが、前記細胞との混合および前記動物への移植の後に成型されて特定の形を形成する、上記項１に記載の方法を提供する。
【００３４】
１２．好ましい実施形態において、前記欠損が膀胱尿管逆流である、上記項１に記載の方法を提供する。
【００３５】
１３．好ましい実施形態において、前記患者が失禁を患っている、上記項１に記載の方法を提供する。
【００３６】
１４．好ましい実施形態において、前記欠損が胸部にある、上記項１に記載の方法を提供する。
【００３７】
１５．好ましい実施形態において、前記欠損が上部胃腸管にある、上記項１に記載の方法を提供する。
【００３８】
１６．一つの局面において、本願発明は、動物内に新しい組織を形成するための組成物であって、分離した細胞と混合されたヒドロゲル溶液を含む、組成物を提供する。
【００３９】
１７．好ましい実施形態において、前記ヒドロゲル溶液が、動物への移植の前に硬化される、上記項１６に記載の組成物を提供する。
【００４０】
１８．好ましい実施形態において、前記ヒドロゲル溶液が、細胞懸濁液として前記動物に注入され、次いでそれが硬化される、上記項１６に記載の組成物を提供する。
【００４１】
１９．好ましい実施形態において、前記ポリマーが、ポリサッカリド、タンパク質、ポリホスファジン、ポリエチレンオキサイド−ポリプロピレングリコールブロックコポリマー、ポリ（アクリル酸）、ポリ（メタクリル酸）、アクリル酸およびメタクリル酸のコポリマー、ポリ（酢酸ビニル）、およびスルホン化されたポリマーからなる群から選択される、上記項１６に記載の組成物を提供する。
【００４２】
２０．好ましい実施形態において、前記ポリマーが、フィブリン、コラーゲン、ヒアルロン酸、および他の天然に存在するポリマーからなる群から選択される、上記項１９に記載の懸濁物を提供する。
【００４３】
２１．好ましい実施形態において、前記ヒドロゲルが、注入の後にこのポリマーが架橋するのに効果的な量のイオン、ｐＨ変化および温度変化からなる群から選択される因子と組み合わされる、上記項１８に記載の組成物を提供する。
【００４４】
２２．好ましい実施形態において、前記ヒドロゲルが、銅、カルシウム、アルミニウム、マグネシウム、ストロンチウム、バリウム、スズ、ならびに二官能性、三官能性、および四官能性有機カチオンからなる群から選択されるカチオン；ならびに低分子量のジカルボン酸、硫酸イオン、および炭酸イオンからなる群から選択されるアニオンとからなる群から選択されるイオンと共に投与される、上記項２１に記載の組成物を提供する。
【００４５】
２３．好ましい実施形態において、前記ヒドロゲルが、ポリイオンを用いた架橋により、さらに安定化されている、上記項２２に記載の組成物を提供する。
【００４６】
２４．好ましい実施形態において、前記細胞が、軟骨を形成する軟骨細胞および他の細胞、骨を形成する骨芽細胞および他の細胞、筋肉細胞、線維芽細胞および器官細胞からなる群から選択される、上記項１６に記載の組成物を提供する。
【００４７】
（本発明の要旨）
ゆっくりと重合し、生体適合性であり生物分解性であるヒドロゲルが、多数の単離細胞を患者に導入して、器官等価物または軟骨のような組織を生成する手段として有用であることが示された。このゲルは、移植片化を促進し、そして新細胞の生育のために３次元の鋳型（ｔｅｍｐｌａｔｅ）を提供する。得られた組織は、天然に生じた組織と組成的にも組織学的にも同じである。一つの実施態様においては、細胞はヒドロゲル溶液に懸濁され、そして患者の部位に直接注入される。ここで、ヒドロゲルは硬化してマトリックスを形成し、マトリックス内部に細胞が分散されている。第２の実施態様において、細胞をヒドロゲル溶液に懸濁し、それを型に流し込むかまたは注入して所望の解剖学的形状を有するようにし、次いで、硬化してマトリックスを形成し、このマトリックスは、内部に細胞が分散されており患者に移植される。最終的には、そのヒドロゲルは分解され、生じた組織のみが残される。
【００４８】
この方法は、３次元の組織欠損を再構築するための細胞移植片の注文成型、および一般的な組織移植を含む種々の再構築手法に用いられ得る。
【００４９】
膀胱尿管逆流、失禁および他の障害の処置方法が記載される。ここで、膀胱筋細胞は、液体ポリマー性物質と混合され、細胞懸濁液を形成し、それは障害を治す組織を得るのに効果的な量で障害のある領域に注入され、例えば、それにより尿の通過に必要な制御を提供する。実施例に記載されるように、ヒトの膀胱筋試料または軟骨細胞を入手し、そしてプロセスし、その細胞をアルギネート（ａｌｇｉｎａｔｅ）と混合する。それをカルシウム（ｃａｌｃｉｕｍ  ｓａｌｔ）と接触させた場合に制御された速度で凝固するように設計し、次いでその細胞を、それらが増殖し障害を治す所望の部位に注入する。実施例は、マウスおよびブタにおける効果を示す。
【００５０】
（発明の詳細な説明）
生体適合性ポリマーの足場（ｓｃａｆｆｏｌｄ）を使用する組織工学（ｔｉｓｓｕｅ  ｅｎｇｉｎｅｅｒｉｎｇ）の技術は、頭蓋顎顔面（ｃｒａｎｉｏｍｅｘｉｌｌｏｆａｃｉａｌ）外科で、現在使用されている補てつ材料の代替物を作製する手段、ならびに同時に、疾病の、欠損、または損傷した組織を置換する器官等価物（ｏｒｇａｎ  ｅｑｕｉｖａｌｅｎｔ）の形成の手段として有望である。しかし、これらの足場を作製するために使用されるポリマー、例えば、ポリ酢酸（ｐｏｌｙａｃｔｉｃ  ａｃｉｄ）、ポリオルトエステル（ｐｏｌｙｏｒｔｈｏｅｓｔｅｒ）、およびポリ無水物（ｐｏｌｙａｎｈｙｄｒｉｄｅ）のようなポリマーは、成型が困難であり、かつ疎水性であるので、その結果、細胞付着性に劣る。さらに、これらのポリマーの操作はすべて、このポリマー性材料の移植に先立って行われなければならない。
【００５１】
アルギン酸カルシウム（ｃａｌｃｉｕｍ  ａｌｇｉｎａｔｅ）およびある種の他のポリマーは、イオン性のヒドロゲルを形成し得、これは展性があり、かつ細胞をカプセル化するために使用し得る。本明細書に記載される好ましい実施態様においては、このヒドロゲルはアルギン酸（ａｌｇｉｎｉｃ  ａｃｉｄ）、海草から単離された炭水化物ポリマー、のアニオン性塩をカルシウムカチオン（ｃａｌｕｃｉｕｍ  ｃａｔｉｏｎ）で架橋することによって製造され、この強度はカルシウムイオン濃度またはアルギネート（ａｌｇｉｎａｔｅ）濃度のいずれかを増加させることによって増大する。アルギネート溶液を移植する細胞と混合し、アルギネート懸濁液を形成する。次いで、１つの実施態様においては、この懸濁液を硬化させる前に、患者に直接、懸濁液を注入する。次いで、この懸濁液は、短時間で硬化する。第２の実施態様においては、懸濁液は型に注入または注ぎ入れられ、ここで硬化して、細胞がその中に分散した、所望の解剖学的形態を形成する。
【００５２】
（細胞の供給源）
細胞は、直接ドナーから、ドナーからの細胞の細胞培養から、あるいは確立された細胞培養株から得られ得る。好ましい実施態様においては、同種の、そして好ましくは免疫学的プロファイルが同じ細胞を、バイオプシーによって、患者から、または近親から得、次いでこれを、標準的条件（例えば下記の実施例１のような）を用いて、培養物がコンフルエントになるまで培養し、そして必要に応じて使用する。免疫学的に異なる個体からのヒト筋肉細胞のような免疫反応を誘発しやすい細胞を用いる場合、受容者は必要に応じて、例えば、ステロイドおよびサイクロスポリン（ｃｙｃｌｏｓｐｏｒｉｎｅ）のような他の免疫抑制剤を計画的に使用して、免疫抑制され得る。しかし、最も好ましい実施態様において、細胞はオートロガス（ａｕｔｏｌｏｇｏｕｓ）である。
【００５３】
好ましい実施態様においては、細胞は、直接ドナーから得られ、洗浄され、そしてポリマー性材料と組み合されて直接移植される。細胞は、組織培養の分野の当業者に公知の手法を用いて培養される。
【００５４】
バイオプシーによって得られた細胞は、集められ、そして、混入した細胞除去の必要性に応じて継代しながら、増殖される。軟骨細胞および筋肉細胞の単離を実施例で示す。
【００５５】
細胞の付着性および生存率は、走査電子顕微鏡、組織学、およびラジオアイソトープによる定量評価によって、評価され得る。移植細胞の機能は、上記手法および機能性アッセイの組合せを用いて決定し得る。例えば、肝細胞の場合、インビボの肝臓の機能の研究は、カニューレを受容者の通常の胆管に入れることによって行われ得る。次いで、胆汁は、増加して集められ得る。胆汁色素は、高速液体クロマトグラフィーによって、誘導体化されていないテトラピロール（ｔｅｔｒａｐｙｒｒｏｌ）を調べることによって、あるいはジアゾ化されたアゾジピロール類のエチルアントラニレート（ａｚｏｄｉｐｙｒｒｏｌｅｓ  ｅｔｈｙｌａｎｔｈｒａｎｉｌａｔｅ）とＰ−グルクロニダーゼ（ｐ−ｇｌｕｃｕｒｏｎｉｄａｓｅ）による処理ありまたはなしでの反応によってアゾジピロール類に転換された後に薄層クロマトグラフィーによって分析され得る。二結合（ｄｉｃｏｎｊｕｇａｔｅｄ）および単結合（ｍｏｎｏｃｏｎｊｕｇａｔｅｄ）ビリルビン（ｂｉｌｉｒｕｂｉｎ）はまた、結合した（ｃｏｎｊｕｇａｔｅｄ）胆汁色素のアルカリメタノール分解の後の薄層クロマトグラフィーによっても測定し得る。一般に、機能している移植した肝細胞の数が増加するにつれて、結合したビリルビンのレベルが増大する。単純な肝機能テストは、血液試料、例えばアルブミン産生、によっても行われ得る。移植の後の細胞の機能の程度を測定するための必要に応じて、同様の器官の機能の研究が当業者に公知の手法を用いて行われ得る。例えば、適切なインスリンの分泌によってグルコースの調節を達成して糖尿病を治療するために、膵臓のランゲルハンス島細胞（ｉｓｌｅｔ  ｃｅｌｌ）を、肝細胞の移植に特に用いられた方法と同様の方法で、導入し得る。他の内分泌組織もまた移植し得る。ポリマーの足場上の細胞の量を定量するために、標識したグルコースを用いた研究、ならびにタンパク質アッセイを用いた研究を行い得る。次いで、これらの細胞の量の研究を細胞の機能の研究と関連づけて適切な細胞の量を決定する。軟骨細胞の場合、機能は、周囲の付着した組織に適切な構造支持を提供することとして定義される。
【００５６】
これらの手法は、遺伝的に改変された細胞を包含する複数の細胞型を、新しい組織または組織等価物を作製する目的のための、多数の細胞の効率的な移動および移植（ｔｒａｎｓｐｌａｎｔ  ｅｎｇｒａｆｔｍｅｎｔ）の促進のための三次元の足場内に提供するために、使用され得る。これはまた、新しい組織または組織等価物が増殖する間、宿主の免疫系を排除することによる、細胞移植片の免疫防御（ｉｍｍｕｎｏｐｒｏｔｅｃｔｉｏｎ）のためにも使用され得る。
【００５７】
本明細書で記載されるように移植され得る細胞の例としては、軟骨細胞および軟骨を形
成する他の細胞、骨芽細胞および骨を形成する他の細胞、筋肉細胞、繊維芽細胞、および器官細胞が包含される。本明細書では、「器官細胞」は、肝細胞、ランゲルハンス島細胞、腸由来の細胞、腎臓由来の細胞、および他の、主として物質を合成および分泌しまたは代謝するために作用する細胞を包含する。
【００５８】
（ヒドロゲルへの生物学的に活性な物質の添加）
細胞の移植とグラフト化（ｔｒａｎｓｐｌａｎｔａｔｉｏｎ  ａｎｄ  ｅｎｇｒａｆｔｍｅｎｔ）を促進するために、ポリマー性マトリックスは液性因子と組み合わされ得る。例えば、ポリマー性マトリックスは、血管新生促進因子、抗生物質、消炎鎮痛剤、成長因子、分化を誘導する化合物、および細胞培養の分野の当業者に公知の他の因子と組み合わされ得る。
【００５９】
例えば、液性因子は、移植片（ｉｍｐｌａｎｔ）または移植物（ｔｒａｎｓｐｌａｎｔａｔｉｏｎ）を形成する前に、徐放性形態で、細胞−アルギネート懸濁液と混合し得る。あるいは、単離された細胞懸濁液と組み合わされる前に、ヒドロゲルは改変されて体液性因子またはシグナル認識配列に結合され得る。
【００６０】
（ポリマー溶液）
本明細書中で記載する好ましい実施態様において、展性のある、アルギン酸カルシウム（ｃａｌｃｉｕｍ  ａｌｇｉｎａｔｅ）およびイオン性ヒドロゲルを形成し得るある種の他のポリマーが、細胞をカプセル化するために用いられる。このヒドロゲルはアルギン酸（ａｌｇｉｎｉｃ  ａｃｉｄ）、海草から単離された炭水化物ポリマー、のアニオン性塩をカルシウムカチオン（ｃａｌｃｉｕｍ  ｃａｔｉｏｎ）で架橋することによって製造され、この強度はカルシウムイオン濃度またはアルギネート（ａｌｇｉｎａｔｅ）濃度のいずれかを増加させることによって増大する。アルギネート溶液（ａｌｇｉｎａｔｅ  ｓｏｌｕｔｉｏｎ）を移植する細胞と混合し、アルギネート懸濁液（ａｌｇｉｎａｔｅ  ｓｕｓｐｅｎｓｉｏｎ）を形成する。次いで、この懸濁液を硬化させる前に、患者に直接、懸濁液を注入する。次いで、この懸濁液は、インビボの生理学的濃度のカルシウムの存在に依存して、短時間で硬化する。
【００６１】
体内への移植のための細胞と混合されるポリマー性材料はヒドロゲルを形成すべきである。ヒドロゲルは、有機ポリマー（天然または合成）が、共有結合、イオン結合、または水素結合によって架橋したときに、水分子を取り込んでゲルを形成する三次元の開放格子構造を形成する物質として定義される。ヒドロゲルを形成するために使用され得る材料の例としては、アルギネート（ａｌｇｉｎａｔｅ）のような多糖類、ポリホスファジン（ｐｏｌｙｐｈｏｓｐｈａｚｉｎｅ）、およびポリアクリレート（ｐｏｌｙａｃｒｙｌａｔｅ）（これらはイオン的に架橋する）、あるいはＰｌｕｒｏｎｉｃｓＴＭまたはＴｅｔｒｏｎｉｃｓＴＭ、ポリエチレンオキシド−ポリプロピレングリコール（ｐｏｌｙｅｔｈｙｌｅｎｅ  ｏｘｉｄｅ−ｐｏｌｙｐｒｏｐｙｌｅｎｅ  ｇｌｙｃｏｌ）ブロックコポリマーのような、ブロックコポリマー（これらは温度またはｐＨによって架橋する）が包含される。他の材料には、フィブリン（ｆｉｂｒｉｎ）のようなタンパク質、ポリビニルピロリドン（ｐｏｌｙｖｉｎｙｌｐｙｒｒｏｌｉｄｏｎｅ）、ヒアルロン酸（ｈｙａｌｕｒｏｎｉｃ  ａｃｉｄ）、およびコラーゲンのようなポリマーが包含される。
【００６２】
一般に、これらのポリマーは、水、緩衝塩溶液、または水性アルコール溶液のような水性溶液に、少なくとも一部可溶であり、荷電した側基（ｓｉｄｅ  ｇｒｏｕｐ）、またはこれらの１価のイオン性塩を有している。カチオンと反応し得る酸性の側基を有するポリマーの例は、ポリ（ホスファゼン）類（ｐｏｌｙ（ｐｈｏｓｐｈａｚｅｎｅｓ））、ポリ（アクリル酸）類（ｐｏｌｙ（ａｃｒｙｌｉｃ  ａｃｉｄｓ））、ポリ（メタクリル酸）類（ｐｏｌｙ（ｍｅｔｈａｃｒｙｌｉｃ  ａｃｉｄｓ））、アクリル酸とメタクリル酸の
コポリマー、ポリ（酢酸ビニル）（ｐｏｌｙ（ｖｉｎｙｌ  ａｃｅｔａｔｅ））、およびスルホン化ポリスチレン（ｓｕｌｆｏｎａｔｅｄ  ｐｏｌｙｓｔｙｒｅｎｅ）のようなスルホン化ポリマーである。アクリル酸またはメタクリル酸とビニルエーテルモノマーまたはポリマーとの反応によって形成される、酸性側基を有するコポリマーもまた使用し得る。酸性基の例は、カルボン酸基、スルホン酸基、ハロゲン化（好ましくはフッ素化）アルコール基、フェノール性ＯＨ基、および酸性ＯＨ基である。
【００６３】
アニオンと反応し得る塩基性基を有するポリマーの例は、ポリ（ビニルアミン）（ｐｏｌｙ（ｖｉｎｙｌ  ａｍｉｎｅｓ））類、ポリ（ビニルピリジン）（ｐｏｌｙ（ｖｉｎｙｌ  ｐｙｒｉｄｉｎｅ））、ポリ（ビニルイミダゾール）（ｐｏｌｙ（ｖｉｎｙｌ  ｉｍｉｄａｚｏｌｅ））、およびいくつかのイミノ置換ポリホスファゼン類（ｉｍｉｎｏ  ｓｕｂｓｔｉｔｕｔｅｄ  ｐｏｌｙｐｈｏｓｐｈａｚｅｎｅｓ）である。これらのポリマーのアンモニウム塩または四級塩も、骨格の窒素またはペンダントイミノ基から形成され得る。塩基性側基の例は、アミノ基およびイミノ基である。
【００６４】
アルギネート（ａｌｇｉｎａｔｅ）は、水中、室温で、２価カチオンによってイオン的に架橋し得、ヒドロゲルマトリックスを形成し得る。これらの穏和な条件のために、アルギネートは、ハイブリドーマ細胞のカプセル化のために最も普通に使用されている（例えば、Ｌｉｍの米国特許第４，４５２，８８３号）。Ｌｉｍのプロセスにおいては、カプセル化される生物学的物質を含む水性溶液が、水溶性ポリマーの溶液中に懸濁され、この懸濁液が小滴を形成し、この小滴が、多価カチオンと接触することによって個々のマイクロカプセルを構成し、次いでこのマイクロカプセルの表面がポリアミノ酸によって架橋して、カプセル化された物質の周囲に半透膜が形成される。
【００６５】
ポリホスファゼンは、単結合および二重結合で交互に隔てられた窒素（ｎｉｔｒｏｇｅｎ）およびリン（ｐｈｏｓｐｈｏｒｏｕｓ）から構成される骨格を有するポリマーである。各リン原子は、２つの側鎖（「Ｒ」）と共有結合している。ポリホスファゼンの繰り返し単位は一般構造（１）を有し：
【００６６】
【化１】
2008043782.tif 000002
ここで、ｎは整数である。
【００６７】
架橋に適したポリホスファゼンは、酸性で、２価または２価のカチオンによって塩架橋（ｓａｌｔ  ｂｒｉｄｇｅ）を形成し得る側鎖を主として有する。好ましい酸性側基の例は、カルボン酸基およびスルホン酸基である。加水分解に安定なポリホスファゼンは、カルボン酸側基を有するモノマーから形成され、Ｃａ２＋またはＡｌ３＋のような２価または３価のカチオンによって架橋される。加水分解によって分解するポリマーは、イミダゾール（ｉｍｉｄａｚｏｌｅ）側基、アミノ酸エステル（ａｍｉｎｏ  ａｃｉｄ  ｅｓｔｅｒ）側基、またはグリセロール（ｇｌｙｃｅｒｏｌ）側基を有するモノマーを取り入れることによって合成され得る。例えば、ポリアニオン性のポリ［ビス（カルボキシラトフェノキシ）］ホスファゼン（ｐｏｌｙ［ｂｉｓ（ｃａｒｂｏｘｙｌａｔｏｐｈｅｎｏｘｙ）］ｐｈｏｓｐｈａｚｅｎｅ）（ＰＣＰＰ）が合成され得、これは、室温またはそれ以下で、水性媒体に溶解した多価カチオンによって架橋し、ヒドロゲルマトリックスを形成する。
【００６８】
生腐食性（ｂｉｏｅｒｏｄｉｂｌｅ）ポリホスファゼンは、少なくとも２種の異なるタイプの側鎖、すなわち多価カチオンと塩架橋を形成し得る酸性側基、およびインビボ条件下で加水分解される側基（例えば、イミダゾール基、アミノ酸エステル、グリセロール、およびグルコシル（ｇｌｕｃｏｓｙｌ））を有する。生腐食性または生分解性という用語は、本明細書中では、温度が約２５℃と３８℃との間のｐＨ６〜８の生理学的溶液に一旦さらされると、所望の用途（通常、インビボ治療）において許容可能な期間内（約５年未満、そして最も好ましくは約１年未満）に、溶解または分解され得るポリマーを意味する。側鎖の加水分解によりポリマーの腐食が起こる。加水分解される側鎖の例は、非置換および置換のイミジゾール（ｉｍｉｄｉｚｏｌｅ）ならびにアミノ酸エステルであり、ここでこれらの基は、アミノ結合を通じてリン原子に結合している（両方のＲ基がこの様式で結合しているポリホスファゼンポリマーは、ポリアミノホスファゼン（ｐｏｌｙａｍｉｎｏｐｈｏｓｐｈａｚｅｎｅ）として知られる）。ポリイミダゾールホスファゼン（ｐｏｌｙｉｍｉｄａｚｏｌｅｐｈｏｓｐｈａｚｅｎｅ）については、ポリホスファゼン骨格上の「Ｒ」基のうちのいくつかがイミダゾール環であり、環の窒素原子を通して骨格のリンに結合している。他の「Ｒ」基は加水分解に関与しない有機残基（例えば、メチルフェノキシ（ｍｅｔｈｙｌ  ｐｈｅｎｏｘｙ）基、またはＡｌｌｃｏｃｋら、Ｍａｃｒｏｍｏｌｅｃｕｌｅ  １０：８２４−８３０（１９７７）の科学論文に示された他の基）であり得る。
【００６９】
種々のタイプのポリホスファゼンの合成および分析のための方法は、
【００７０】
【化２】
2008043782.tif 000003
に記載され、これらの手法は、本明細書中に参考として特に援用される。
【００７１】
他の上記ポリマーの合成法は、当業者に公知である。例えば、Ｃｏｎｃｉｓｅ  Ｅｎｃｙｃｌｏｐｅｄｉａ  ｏｆ  Ｐｏｌｙｍｅｒ  ＳｃｉｅｎｃｅおよびＰｏｌｙｍｅｒｉｃ
Ａｍｉｎｅｓ  ａｎｄ  Ａｍｍｏｎｉｕｍ  Ｓａｌｔｓ、Ｅ．Ｇｏｅｔｈａｌｓ編（Ｐｅｒｇａｍｅｎ  Ｐｒｅｓｓ，Ｅｌｍｓｆｏｒｄ，ＮＹ  １９８０）を参照。ポリ（アクリル酸）のような多くのポリマーが市販されている。
【００７２】
荷電した側基を有する水溶性ポリマーは、このポリマーと、反対に荷電した多価イオン（ポリマーが酸性側基を有する場合は多価カチオンであり、ポリマーが塩基性側基を有する場合は多価アニオンである）を含む水性溶液との反応によって架橋する。酸性側基を有するポリマーを架橋してヒドロゲルを形成するために好ましいカチオンは、銅（ｃｏｐｐｅｒ）、カルシウム（ｃａｌｃｉｕｍ）、アルミニウム（ａｌｕｍｉｎｕｍ）、マグネシウム（ｍａｇｎｅｓｉｕｍ）、ストロンチウム（ｓｔｒｏｎｔｉｕｍ）、バリウム（ｂａｒｉｕｍ）、およびスズ（ｔｉｎ）のような２価または３価のカチオンであるが、
【００７３】
【化３】
2008043782.tif 000004
うな２、３または４官能性の有機カチオンもまた使用し得る。これらのカチオンの塩の水性溶液をポリマーに添加し、軟質で、高度に膨潤したヒドロゲルおよび膜を形成する。カ
チオンの濃度が高い程、または価数が高いほど、ポリマーの架橋度は高くなる。０．００５Ｍという低濃度からポリマーを架橋させることが示されている。高濃度は、塩の溶解度によって規定される。
【００７４】
ポリマーを架橋してヒドロゲルを形成するために好ましいアニオンは、低分子量ジカルボン酸（例えば、テレフタル酸（ｔｅｒｅｐｔｈａｌｉｃ  ａｃｉｄ）、硫酸イオン（ｓｕｌｆａｔｅ  ｉｏｎ）、および炭酸イオン（ｃａｒｂｏｎａｔｅ  ｉｏｎ）のような、２価および３価のアニオンである。カチオンについて記載したように、これらのアニオンの水性溶液をポリマーに添加し、軟質で、高度に膨潤したヒドロゲルおよび膜を形成する。
【００７５】
ポリマーヒドロゲルを複雑（ｃｏｍｐｌｅｘ）にし、そしてそのことによってポリマーヒドロゲルを、半透性の表面膜に安定化させるために、種々のポリカチオンが使用され得る。使用され得る材料の例は、アミン基またはイミン基のような塩基性の反応基を有するポリマーであって、好ましい分子量が３，０００と１００，０００との間である、ポリエチレンイミン（ｐｏｌｙｅｔｈｙｌｅｎｉｍｉｎｅ）およびポリリシン（ｐｏｌｙｌｙｓｉｎｅ）のようなポリマーである。これらは市販されている。１つのポリカチオンはポリ（Ｌ−リシン）（ｐｏｌｙ（Ｌ−ｌｙｓｉｎｅ））である。合成ポリアミンの例は、ポリエチレンイミン（ｐｏｌｙｅｔｈｙｌｅｎｅｉｍｉｎｅ）、ポリ（ビニルアミン）（ｐｏｌｙ（ｖｉｎｙｌａｍｉｎｅ））、およびポリ（アリルアミン）（ｐｏｌｙ（ａｌｌｙｌ
ａｍｉｎｅ））である。これらはまた、多糖類、キトサン（ｃｈｉｔｏｓａｎ）のような天然ポリカチオンである。
【００７６】
ポリマーヒドロゲル上の塩基性表面基との反応によって半透膜を形成するために用いられ得るポリアニオンとしては、アクリル酸、メタクリル酸、および他のアクリル酸誘導体のポリマーおよびコポリマー、スルホン化ポリスチレンのような、ペンダントＳＯ３Ｈ基を有するポリマー、およびカルボン酸基を有するポリスチレンが包含される。
【００７７】
（細胞懸濁液）
好ましくはこのポリマーを、水溶液、好ましくは０．１Ｍリン酸カリウム溶液に、生理学的なｐＨで、ポリマーのヒドロゲルを形成する濃度まで、例えば、アルギネート（ａｌｇｉｎａｔｅ）については、０．５から２重量％の間、好ましくは１％の濃度で溶解する。単離細胞を、このポリマー溶液に１百万と５千万細胞／ｍｌとの間、最も好ましくは１千万と２千万細胞／ｍｌとの間の濃度に懸濁する。
【００７８】
（移植の方法）
本明細書中に記載した技法は、異なる多くの細胞タイプを導入し、異なる組織構造を達成するために使用し得る。好ましい実施態様においては、細胞を、ヒドロゲル溶液と混合し、そしてヒドロゲルの硬化の前に細胞を移植することが望まれる部位に直接注入する。しかし、このマトリックスはまた、特定の適用形態に適するように成型され、そして身体の１またはそれ以上の異なる領域に移植され得る。この適用は、特に、特定の構造的設計が望まれる場合、あるいは細胞が移植されるべきの領域が特定の構造または支持を有しないような場所で細胞の成長および増殖を促進させる場合に適切である。
【００７９】
細胞が移植されるべき部位、または複数部位は、個々の要求に基づいて決定され、必要な細胞数も同様である。器官機能を有する細胞、例えば肝細胞または膵島細胞について、この混合物は、腸間膜、皮下組織、腹膜、腹腔内空間、および筋内空間に注入され得る。軟骨の形成については、細胞は、軟骨形成が望まれる部位に注入される。また、外部での鋳型を利用して注入される溶液を成型し得る。加えて、重合の速度を制御することにより、粘土を成型するように細胞−ヒドロゲルを注入された移植組織を成型し得る。
【００８０】
あるいは、この混合物は鋳型に注入され得、ヒドロゲルは硬化し得、次いでこの材料は移植され得る。
【００８１】
この懸濁液は、注射筒および注射針により、充填剤が望まれる特定の領域、すなわち、先天性または後天性疾病に起因するあるいは外傷、火傷などの二次的な筋萎縮領域を観察される軟部組織奇形部に、直接注入され得る。神経障害の二次的な筋萎縮を有する患者の上部胴体（ｔｏｒｓｏ）へのこの懸濁液の注入は、このことの１例であろう。
【００８２】
この懸濁液は、また、硬部組織欠損、例えば骨または軟骨欠損、先天性または後天性疾病状態、あるいは外傷、火傷などの二次的な硬部組織欠損に対して、充填剤として注入され得る。骨奇形部が外傷の二次的に存在する頭蓋周辺領域へのこの懸濁液の注入は、このことの１例であろう。これらの例における注入は、局所または全身麻酔下で、注射針および注射筒を用いて、必要とされる領域に直接なされ得る。
【００８３】
この懸濁液は、また、ダイレクトパルペイション（ｄｉｒｅｃｔｐａｌｐａｔｉｏｎ）により、例えば注射針を精管内部に留置することにより経皮的に注入され得、そして注入された充填物で精管を閉塞し、したがって患者を不妊にし得る。懸濁液はまた、蛍光透視型または音波ホログラフィー型のコンピュータ断層撮影、磁気共鳴画像あるいは放射線医学的案内（ｇｕｉｄａｎｃｅ）を用いて、カテーテルまたは注射針により注入され得る。このことは、特定の器官または身体の他の組織領域、充填剤が必要とされる任意の場所への血管性接近または経皮的接近による、この物質の配置または注入を可能にする。
【００８４】
さらに、この物質は、腹腔鏡、胸腔鏡により任意の腹腔内または腹腔外または胸部の器官に注入される。例えば、この懸濁液は、胃食道の逆流の治療のための胃食道移行部に注入され得る。これは、胸腔鏡を用いてこの物質を、胃食道領域の食道部分に注入するか、または腹腔鏡によりこの物質を、胃食道領域の胃部分に注入することにより、あるいは組み合わせたアプローチにより行われる。
【００８５】
膀胱尿管逆流は、子供において、その人口の約１％が冒される最も一般的な先天性欠損の１つである。全ての患者が外科的治療を必要としないにもかかわらず、外科的治療は、なおも、子供において行われる最も一般的な処置の１つである。
【００８６】
マサチューセッツ州ボストンのＣｈｉｌｄｒｅｎ’ｓ  Ｈｏｓｐｉｔａｌでは、毎年６００を超える尿管再移植が行われる。このことを言い換えると、本明細書中に記載された内視鏡治療が切開手術の代わりに使用されると、この施設だけで１年に３６００日の入院患者の入院日数（ｈｏｓｐｉｔａｌ  ｄａｙ）がおおよそ節約されることになる。
【００８７】
逆流の内視鏡治療のための使用に加えて、注入可能なオートロガスの筋肉細胞の系はまた、他の医学的状態、例えば尿失禁および直腸性失禁、発声障害、形成術による復元（ｐｌａｓｔｉｃ  ｒｅｃｏｎｓｔｒｕｃｔｉｏｎ）、ならびに注入可能な恒久性の生体適合材料が必要とされる任意の状態の治療にも適用可能である。
【００８８】
本明細書中に記載されるように、筋肉細胞または軟骨細胞のための運搬媒体としての注入可能な生物分解性ポリマーは、逆流および失禁の治療に有用である。好ましい実施態様において、生検材料を、膀胱尿管逆流患者から麻酔下に得て、単離細胞をアルギネートと混合し、そしてこの細胞−アルギネート溶液を、図１ａに示すように、内視鏡下で尿管下（ｓｕｂ−ｕｒｅｔｅｒａｌ）領域に注入して逆流を治療する。アルギネート−細胞溶液の凝固までの時間は、カルシウム濃度および細胞をアルギネートに添加する温度を変化させることにより操作し得る。オートロガス細胞の使用は、免疫反応を排除する。アルギネ
ートの凝固は、それが分解されるまで、その移動を妨げる。懸濁液は、例えば膀胱尿管逆流または尿失禁の治療のために、膀胱鏡を用いて問題の領域に直視的に接近が可能である膀胱鏡の注射針により注入され得る。逆流および失禁の治療に対する細胞−ポリマー懸濁液の使用に加えて、この懸濁液はまた、復元手術に適用し得、生体適合性の恒久性の注入可能材料が必要である人体の任意の部位にも同様に適用され得る。この懸濁液は、内視鏡下に注入され得る。例えば、発声障害治療のための声帯への注入に対しては喉頭鏡により、あるいは患者を不妊にする方法としての輸卵管への注入に対しては子宮鏡により注入され得、あるいは直腸周囲の括約筋領域へのこの物質の注入に対しては直腸鏡により注入され、それにより括約筋の抵抗が増大し、そして患者が排便を制御できるようになる。
【００８９】
この技法は、他の目的にも使用し得る。例えば、注文成型される細胞移植組織を、三次元的組織欠損の復元に使用し得る。例えばヒトの耳の鋳型を作り得、そして軟骨細胞−ヒドロゲルの複製（ｒｅｐｌｉｃａ）を形成および移植して失った耳を復元し得る。細胞は、また、注入により運搬され得る三次元構造の形態で移植され得る。
【実施例】
【００９０】
本発明は、以下の制限のない実施例に言及することでさらに理解される。
【００９１】
（実施例１：カルシウム−アルギネート−軟骨細胞混合物の調製、および軟骨構造を形成するためのマウスへの注入）
アルギン酸カルシウム（ｃａｌｃｉｕｍ  ａｌｇｉｎａｔｅ）混合物を、硫酸カルシウム（貧溶解性のカルシウム塩）を０．１Ｍリン酸カリウム緩衝液液（ｐＨ  ７．４）に溶解された１％アルギン酸ナトリウムと合わせることによって得た。この混合物を４℃で３０分間〜４５分間、液体状態で保持した。子牛の前肢の関節表面から単離された軟骨細胞を、混合物に添加して、１×１０７／ｍｌの最終細胞密度（ヒト児童の関節軟骨の約１０％の細胞密度を表す）を生成させた。
【００９２】
アルギン酸カルシウム−軟骨細胞混合物を、ヌードマウス背中のパンヌス疥癬トンネル（ｐａｎｎｕｓ  ｃｕｎｉｃｕｌｕｓ）下に１００μｌのアリコートの２２ゲージ針により注入した。
【００９３】
ヌードマウスを術後２４時間後に調べ、そして全ての注入部位が触診に対して混合物の明らかな拡散がなくしっかりしていた。１２週間のインビボインキュベーションの後、検体を採取した。全体検査では、アルギン酸カルシウム−軟骨細胞検体は、真珠状乳白色を示し、そして触診に対してしっかりしていた。検体は、０．１１±０．０１ｇの重さであった（開始重量０．１０ｇ）。検体からは、周囲組織が容易に解剖して取り除かれ、そして炎症反応は最小であった。組織学的に、検体をヘマトキシリン（ｈｅｍａｔｏｘｙｌｉｎ）およびエオシン（ｅｏｓｉｎ）で染色し、そして塩基親和性の下漬剤ガラス物質（ｂａｓｏｐｈｉｌｉｃ  ｇｒｏｕｎｄ  ｇｌａｓｓ  ｓｕｂｓｔａｎｃｅ）内に裂孔が示された。
【００９４】
軟骨細胞のないアルギン酸カルシウムの対照検体は、注入１２週間後は練り粉状の堅さを有し、そして軟骨形成の組織学的な証拠はなかった。
【００９５】
この研究は、注入可能なアルギン酸カルシウムマトリックスが、移植および軟骨細胞の植え付けが成功するための三次元的足場（ｓｃａｆｆｏｌｄ）を提供し得ることを示す。この方法で移植された軟骨細胞は、インビボインキュベーションの１２週間後、最初に注入された軟骨と同様の体積の軟骨を形成する。
【００９６】
（実施例２：軟骨形成に対する細胞密度の影響）
子牛の前肢の関節表面から単離された軟骨細胞の数を変えて、１．５％アルギン酸ナトリウム溶液と混合し、０．０、０．５、１．０、および５．０×１０６軟骨細胞／ｍｌの最終細胞密度（ヒト児童の関節軟骨の約０．０、０．５、１．０、および５．０％の細胞密度）を生成させた。軟骨細胞−アルギネート溶液のアリコートを直径９ｍｍの円形の型（ｍｏｌｄ）に移し、そして型の底の半透膜を通じて塩化カルシウム（ｃａｌｃｉｕｍ  ｃｈｌｏｒｉｄｅ）溶液の拡散によって、室温で重合させた。ゲルは、高さ２ｍｍおよび直径９ｍｍの寸法のディスクを形成した。
【００９７】
アルギン酸ナトリウム濃度および塩化カルシウム溶液のモル濃度を変化させた、固定細胞密度５×１０６細胞／ｍｌのディスクをまた形成した。
【００９８】
全てのディスクをヌードマウスの背中の皮下ポケットに置いた。サンプルを８および１２週間で採取し、そして軟骨形成の全体的および組織学的な証拠について調べた。
【００９９】
８および１２週間後の検体の検査によって、最低限度の細胞密度、５×１０６軟骨細胞／ｍｌが移植後１２週間のみで観察された軟骨形成に必要であることを示した。
【０１００】
全体的な検査では、検体は、円板状の形状であり、そして０．１３±０．０１ｇ（開始重量０．１２５ｇ）の重さであった。検体からは、周囲組織が容易に解剖して取り除かれ、そして炎症反応は最小であった。組織学的に、検体を、ヘマトキシリンおよびエオシンで染色し、そして塩基親和性の下漬剤ガラス物質内に裂孔が示された。
【０１０１】
軟骨形成は、ゲル重合に用いられる塩化カルシウム濃度に依存しない。０．５％から４．０％に変化させたアルギネート濃度を用いた検体で軟骨を観察した；しかし、試験された最低のアルギネート濃度（０．５％）では、顕微鏡検査でしか軟骨が見られなかった。
【０１０２】
軟骨は、皮下ポケットにおいて支持マトリックスとしてアルギン酸カルシウムを用い、１２週で所定のディスク形状に生長し得る。軟骨形成は、高カルシウム濃度での重合または高アルギネート濃度の存在のいずれによっても阻害されないが、最低限度の細胞密度、５×１０６細胞／ｍｌを必要とする。
【０１０３】
所定の形状で、アルギン酸カルシウム−軟骨細胞ゲルを作成する能力は、この技術を注文デザインに対して用い、そして頭蓋骨顔面の再構築のための軟骨足場を生長させ得ることを示す。このような足場は、現在使用されている人工装具装置の多くを置換し得る可能性を有する。
【０１０４】
（実施例３：移植可能な予備成型された細胞−ポリマー混合物の調製）
単離された軟骨細胞懸濁液の２５０μｌのアリコートを、７５０μｌの２％（ｗ／ｖ）アルギン酸ナトリウム溶液（０．１Ｍ  Ｋ２ＨＰＯ４、０．１３５Ｍ  ＮａＣｌ、ｐＨ  ７．４）と混合した。１２５μｌのアリコートを、孔径０．４５μｍの半透膜を有する直径９ｍｍの細胞培養注入物中に置いた。細胞−アルギネート混合物を、３０ｍＭ  ＣａＣｌ２の浴に接触させ、そして３７℃で９０分間重合させた。９０分後、細胞−アルギネートゲル構築物を型から取り出し、そしてそれは直径９ｍｍおよび高さ２ｍｍを有していた。ディスクを２４ウェル組織培養プレートのウェルに入れ、そして５％ＣＯ２の存在下、ＨａｍｍのＦ−１２培養培地（Ｇｉｂｃｏ、Ｇｒａｎｄ  Ｉｓｌａｎｄ、Ｎ．Ｙ．）および１０％子ウシ胎児血清（Ｇｉｂｃｏ、Ｇｒａｎｄ  Ｉｓｌａｎｄ、Ｎ．Ｙ．）を含む０．５ｍｌの溶液で、Ｌ−グルタミン（Ｌ−ｇｌｕｔａｍｉｎｅ）（２９２μｇ／ｍｌ）、ペニシリン（ｐｅｎｉｃｉｌｌｉｎ）（１００Ｕ／ｍｌ）、ストレプトマイシン（ｓｔｒｅｐｔｏｍｙｃｉｎ）（１００μｇ／ｍｌ）およびアスコルビン酸（ａｓｃｏｒｂｉｃ  ａｃｉｄ）（５μｇ／ｍｌ）と共に、４８時間、３７℃でインキュベートした。
【０１０５】
この方法を用いて、ウシ軟骨細胞−アルギネートディスクを調製し、次いで、標準の無菌技術を用いて無胸腺マウスの背面皮下ポケットに移植した。１ヶ月、２ヶ月、および３ヶ月後に、無胸腺マウスを屠殺し、そしてゲル／軟骨細胞構築物を取り出し、重量を測定しそして適切な固定液に入れた。細胞−ポリマー複合体を組織学的分析によって調べた。
【０１０６】
軟骨形成を、５×１０６細胞／ｍｌの開始軟骨細胞密度で３ヶ月のインビボインキュベーションの後に組織学的に観察した。
【０１０７】
上記のプロトコルを、所定のＣａＣｌ２濃度範囲およびアルギン酸ナトリウム濃度範囲を用いることによって改変した。軟骨形成を１５ｍＭ、２０ｍＭ、３０ｍＭ、および１００ｍＭ  ＣａＣｌ２浴および０．５％、１．０％、１．５％、２．０％、および４．０％のアルギン酸ナトリウム溶液を用いて観察した。
【０１０８】
細胞−アルギネート構築物を作成する型を変えることによって、移植物の形状を注文に応じて作り得る。さらに、型に入れる前に、カルシウムイオンを、直接、細胞−アルギネート溶液と混合され得るように型は半透性である必要はない。重要な特徴は、構築物が移植前に、所定の形状に形作られ得ることである。
【０１０９】
（実施例４：注入可能な骨芽細胞ヒドロゲル混合物の調製）
上述の方法論を用いて、ウシ骨芽細胞を軟骨細胞に代用し、そしてヒドロゲルマトリックスを用いて動物に注入した。
【０１１０】
１２週間のインビボインキュベーションの後、組織学的に初期の骨形成の存在を示した。
【０１１１】
（実施例５：移植される細胞の周囲に免疫防御マトリックスを形成するためのヒドロゲルの使用）
上記のように細胞−アルギネート構築物を作製することによって、ヒドロゲルマトリックスを用いてカプセル化された細胞を宿主の免疫系から立体化学的に（ｓｔｅｒｉｃａｌｌｙ）単離し得、そのようにして、同種異系細胞の移植片で、免疫抑制なしで、新しい組織または器官を形成することが可能となる。
【０１１２】
アルギネート懸濁液中のウシ軟骨細胞を、正常な免疫能力のマウスに移植した。６週間後のインビボインキュベーションの組織学は、軟骨形成の存在を示す。この検体の全体検査は、軟骨の特徴を示さなかった。アルギネートを用いない、同様の軟骨細胞の異種移植片では軟骨が形成されないことが文献に述べられている。
【０１１３】
以下の実施例は、ヒト膀胱筋細胞−アルギネート懸濁液が、注入可能で、非移動性であり、そしてその体積を保持するようであること、ならびにオートロガス筋肉細胞が膀胱尿道逆流の内視鏡的治療において有用であることを示す。
【０１１４】
（実施例６：インビトロで増殖させたヒト膀胱筋細胞の単離および特徴付け）
（細胞培養：）
ヒト組織由来。  ヒト膀胱組織検体を、ボストンのＣｈｉｌｄｒｅｎ’ｓ  Ｈｏｓｐｉｔａｌにおける外科的除去から得、そして１時間以内に処理した。検体は１ｃｍ２から４ｃｍ２の範囲で大きさが異なっていた。検体を、１０ｍＭのＨＥＰＥＳおよびＩ００ＫＩＵのアポタンパク質を含むハンクスの平衡塩溶液に移した。
【０１１５】
平滑筋細胞。  直径約０．５ｍｍまで刻んだ排尿筋の小片から筋肉細胞を得、そしてこ
れらを、１０％ウシ胎児血清を補充した１０ｍＬのＤＭＥＭを入れた１００ｍｍの組織培養皿中で、体外移植片として用いた。同様の大きさの約３０個の体外移植片を、各皿に加えた。培地を１週間に２回変えた。体外移植片を培養中に置いてから７２時間後に、成長（ｏｕｔｇｒｏｗｔｈ）をルーチンで観察した。培養物が８０％コンフルエントになった時点で、細胞をトリプシン処理し、そして継代した。細長い、横紋のある細胞が高度に濃縮された細胞集団を、この方法を用いてルーチンで得た。細胞株をａ−アクチン抗体によって染色し、それらの筋肉表現型を確認した。
【０１１６】
結果。  紡錘状の、横紋のある細胞集団が、膀胱のバイオプシー検体から、その筋肉層を切開し、次にこの筋肉片を１０％ウシ血清を補充したＤＭＥＭ中で体外移植片培養することによって得られ得た。ａ−アクチンを特異的に認識するモノクローナル抗体による免疫染色によって、この筋肉の表現型を確認した。これらのデータは、小さなバイオプシー検体から、高度に増殖した平滑筋の集団が得られ得ることを示す。この筋肉細胞はまた、無血清の規定培地中で一時的に培養され得、これによりこの細胞はいかなる不純物も含まないようになる。
【０１１７】
（実施例７：マウスへの細胞懸濁液の注入）
２２ゲージの針を用いて、２０匹のヌードマウスに、筋肉細胞およびアルギネート溶液を５００μｌ注入した。各マウスは、対照用および１ｃｃのアルギネート当たり１０００万個のヒト膀胱細胞溶液用（３２注入部位）からなる２つの注入部位を有した。アルギネート単独または膀胱筋細胞単独の注入を対照とした。移植後２、４、６、および８週目に動物を屠殺した。注入領域の組織学的試験は、筋肉／アルギネート注入部位における筋肉形成の証拠を示した。抗ｄｅｓｍｉｎ抗体を用いる免疫組織学的分析は、その細胞が筋肉分化のプログラムを維持していたことを示した。時間を経た注入部位の検査は、アルギネートが漸進的に筋肉によって置き換わることを示した。筋肉−アルギネート複合体の大きさは、均一で安定しているようであった。２つの対照グループ（アルギネート単独および筋肉細胞単独）においては、筋肉細胞は明らかではなかった。離れた器官の組織学的分析は、膀胱筋細胞またはアルギネートの移動、または肉芽腫の形成の証拠を示さなかった。
【０１１８】
（実施例８：アルギネートゲルで移植された膀胱筋細胞を用いたブタにおける膀胱尿管逆流の矯正）
（材料および方法）
（膀胱尿管逆流の動物モデル）
ブタとヒトとの間の膀胱および腎臓の類似性により、ブタをこの研究に用いた。Ｈａｎｆｏｒｄ  ｍｉｎｉ−ｐｉｇを、その小さいサイズという簡便さの故に用いた。開腹（ｏｐｅｎ）膀胱技法を用いて両側面の膀胱尿管逆流を４匹のミニブタに作製した。この技法は、Ｖａｃａｎｔｉらによる「軟骨細胞が接種された合成ポリマーは、新しい軟骨形成の鋳型を提供する」、Ｐｌａｓｔｉｃ  ａｎｄ  Ｒｅｃｏｎ．Ｓｕｒｇ．８８：７５３（１９９１）に記載されたように、全ての膀胱内部の尿管の覆いをはがすことからなる。
【０１１９】
この手法の３ヶ月後、両側面の逆流の存在は、ヨウ素化された造影剤を用いる従来の膀胱Ｘ線造影により、および音波処理されたアルブミンを用いる超音波検査により、Ｖａｃａｎｔｉら、「軟骨細胞を接種した合成ポリマーを用いるヒト耳の成形における新しい軟骨の組織加工された成長」Ｍａｔ．Ｒｅｓ．Ｓｏｃ．Ｐｒｏｃ．２５２：３６７（１９９２）に記載されたようにして評価した。排泄尿路造影を行って、障害の任意の証拠を検出した。
【０１２０】
（細胞の採取）
膀胱筋肉切片を各動物から得た。筋肉細胞を採取し、インビトロで別々にプレート化した。増殖の後、その細胞を個々に定量し、そして１ｃｃ当たり２０×１０６細胞に濃縮し
た。
【０１２１】
（オートロガス膀胱筋細胞−アルギン酸カルシウム懸濁液）
２％ｗ／ｖアルギン酸ナトリウム（０．１Ｍ  Ｋ２ＰＯ４、０．１３５Ｍ  ＮａＣｌ、ｐＨ７．４、Ｐｒｏｔａｎ、Ｐｏｒｔｓｍｏｕｔｈ、ＮＨ）を作製し、エチレンオキサイド（ｅｔｈｙｌｅｎｅ  ｏｘｉｄｅ）中で滅菌した。２０×１０６細胞／ｍｌの膀胱筋細胞懸濁液の１．５ｍｌのアリコートを、最終アルギネート濃度が１％になるように同容量のアルギン酸ナトリウムに添加した。膀胱筋細胞−アルギン酸ナトリウムの懸濁液を３２℃に保持した。注入直前に硫酸カルシウム（０．２ｇ／ｍｌ）を膀胱筋細胞−アルギン酸ナトリウム懸濁液に添加した。この混合物をボルテックスして混合し、そして注入まで氷中に保持した。ゲル化プロセスは、硫酸カルシウムの添加により開始し、その懸濁液は約４０分間の間液体状態にある。
【０１２２】
（実験研究）
ミニブタに筋肉内注射により２５ｍｌ／ｋｇケタミン（ｋｅｔａｍｉｎｅ）、および１ｍｌ／ｋｇアシルプロマジン（ａｃｙｌｐｒｏｍａｚｉｎｅ）で麻酔した。別の麻酔は２５ｍｇ／ｋｇケタミンおよび１０ｍｇ／ｋｇキシラジン（ｘｙｌａｚｉｎｅ）の筋肉内投与により得た。動物を仰向けにおいた。１５．５  Ｆｒｅｎｃｈ膀胱鏡を膀胱に挿入し、２１ゲージ針を右側の逆流尿管の尿管下領域に挿入した。約２〜３ｍｌのオートロガス膀胱筋細胞−アルギネート懸濁液（４０〜６０×１０６膀胱筋細胞）を、尿管開口部を持ち上げながら内視鏡により視て、針を通じて注入した。左側の尿管開口部は処置しないままにし、対照とした。一連の膀胱造影、膀胱鏡、および排泄尿路造影研究を、屠殺まで８週間間隔で行った。ミニブタを、処置後の８週目（１）、１６週目（１）および２６週目（２）に屠殺した。膀胱注入部位を切除し、肉眼でおよび顕微鏡で検査した。検体をヘマトキシリン（ｈｅｍａｔｏｘｙｌｉｎ）およびエオシン（ｅｏｓｉｎ）、およびｐＨ１．０および２．５のアルシアンブルーで染色した。膀胱尿管、局所リンパ節、腎臓、肝臓、および脾臓の組織学的分析を行った。
【０１２３】
（結果）
４匹のミニブタが両側面の逆流を受けた。４匹全てが、処理の３ヶ月後で障害の証拠がなく両側面の逆流を有することが見出された。膀胱筋細胞は、それぞれの各ミニブタに由来し、インビトロで増殖された。次いでこの動物を、注入可能なオートロガス膀胱筋細胞−アルギネートゲル溶液を用いて逆流の内視鏡的修復を右側のみに行った。
【０１２４】
膀胱鏡およびＸ線造影検査は、処置の２、４、および６ヶ月後に行った。膀胱鏡検査は滑らかな膀胱壁を示した。膀胱造影は、処置された側に逆流の証拠を示さず、そして全ての動物において矯正されなかった対照尿管における持続する逆流の証拠を示した。全ての動物は、排泄尿路造影において、水腎症の証拠を示さずに修復された尿管における逆流の成功した治癒を受けた。
【０１２５】
屠殺時における膀胱注入部位の全体検査は、尿管下領域における膀胱筋細胞−アルギネート複合体の存在を示した。注入部位周辺の組織の顕微鏡分析は炎症を示さなかった。膀胱、尿管、リンパ節、腎臓、肝臓、および脾臓の組織切片は、アルギネート移動および肉芽腫形成の証拠を示さなかった。
【０１２６】
（実験データの要約）
オートロガス膀胱筋細胞は、容易に採集され、インビトロで増殖され、そして膀胱鏡的に注入され得る。この細胞は生存し、そして非免疫原性の筋肉核（ｍｕｓｃｌｅ  ｎｉｄｕｓ）を形成する。この系は、いかなる障害の証拠も示さずに、逆流を矯正し得る。
【０１２７】
以下の実施例は、軟骨細胞−ポリマー懸濁液が、注入可能であり、非移動性であり、そしてその容量を保持するように見えること、そして膀胱尿管逆流の内視鏡的治療に有用であることを示す。実施例１で示したように、アルギネート−ウシ軟骨細胞異種移植片は、無胸腺マウスに移植した後、９０日間もの長期に渡って、生存軟骨細胞を含むことが見い出された。形成された新規軟骨は、注入された鋳型のおおよその形状および寸法を保持する。遊離の軟骨細胞またはアルギネートを単独で注入すると、軟骨形成が起こらないので、細胞−ポリマー構築物が必須である。
【０１２８】
（実施例９：アルギネートゲル中の軟骨細胞のマウスへの移植材料および方法）
ヒアリン軟骨を仔ウシの肩の関節表面から得、そして軟骨細胞を採取した。軟骨細胞懸濁液を２０、３０、および４０×１０６細胞／ｃｃまで濃縮し、そして乾燥アルギネート粉末と混合し、ゲルを形成した。１２匹の無胸腺マウスに、軟骨細胞／アルギネート溶液を皮下注射した。各マウスは、対照、１０、１５、および２０×１０６軟骨細胞からなる４つの注入部位を有した（４８注入部位）。マウスを、注入後２、４、６、および１２週で屠殺した。
【０１２９】
注入部位の組織学的検査は、３６の実験注入部位のうち３４で軟骨の形成の証拠を示した。増殖期の注入部位の全体検査は、ポリマーゲルが、累進的に軟骨により置換されることを示した。形成された軟骨の最終的なサイズは、注射した最初の軟骨細胞の濃度に関連し、そして各カテゴリー内で均一および安定であるようであった。１２匹の対照中では、軟骨形成の証拠がなかった。離れた器官の組織学的分析は、軟骨またはアルギネートゲル移動または肉芽腫形成の証拠を示さなかった。
【０１３０】
（材料および方法）
動物−若い成熟無胸腺ｎｕ／ｎｕマウスを細胞受容体として用いた。動物は、個々に飼育され、所望のとおり食糧および水に接近でき、そして１２時間の照明および暗闇の間隔で維持した。麻酔を麻酔吸入器投与によりメトキシフルラン（ｍｅｔｈｏｘｙｆｌｕｒａｎｅ）で行った。
【０１３１】
ポリマー−乾燥アルギネート圧搾粉末（Ｄｅｎｔｓｐｌｙ  Ｉｎｔｅｒｎａｔｉｏｎａｌ；  Ｍｉｌｆｏｒｄ，  ＤＥ）を送達ビヒクルとして用いた。アルギネートは、グルロン酸（ｇｌｕｒｏｎｉｃ  ａｃｉｄ）およびマンヌロン酸（ｍａｎｎｕｒｏｎｉｃ  ａｃｉｄ）のコポリマーであり、制御された速度でカルシウム塩類および水と混合されたときのゲルを意味する。リン酸カルシウムおよび硫酸カルシウムは、純粋なポリマー粉末で含有され、ゲル化動力学を制御する。粉末をエチレンオキシド（ｅｔｈｙｌｅｎｅ  ｏｘｉｄｅ）中で滅菌し、そして注入までアルミ泊中にシールした。
【０１３２】
細胞採取−ヒアリン軟骨を屠殺後６時間以内に仔ウシの肩の関節表面から得た。肩をプロビジン−ヨウ素（ｐｒｏｖｉｄｉｎｅ−ｉｏｄｉｎｅ）の１０％溶液中で洗浄し、そして軟骨細胞を、Ｋｌａｇｓｂｒｕｎ，「大スケールの軟骨細胞の調製」Ｍｅｔｈｏｄｓ  ｉｎ  Ｅｎｚｙｍｏｌｏｇｙ，  ５８：５６０（１９７９）に記載の技術を用いて滅菌条件下で採取した。単離した細胞を血球計を用いて定量し、そして軟骨細胞懸濁液を２０、３０、および４０×１０６細胞／ｃｃまで濃縮した。
【０１３３】
細胞送達−軟骨細胞懸濁液を乾燥アルギネート粉末と混合し、ゲルを形成した。２１ゲージの針を用いて、１２匹のヌードマウスに６００マイクロリットルの軟骨細胞／アルギネート溶液を注入した。各マウスは、対照、１０、１５、および２０×１０６軟骨細胞からなる４つの注入部位を有した（４８の注入部位）。アルギネートゲル単独の注入を、６匹のマウスで対照として供した。他の対照として、６匹のマウスを、同じ領域内に１０、１５、および２０×１０６の軟骨細胞単独を含み、アルギネートを含まない６００マイク
ロリットルの細胞懸濁液を皮下注入した。
【０１３４】
移植片回収−マウスを、注入後２、４、６、および１２週で屠殺した。移植片は、周辺の組織から容易に移植片を分離する組織平面に従って切り出され、重量を測定し、１０％の中性緩衝化ホルマリンで固定され、そしてパラフィンで包埋された。組織切片はまた、局所リンパ節、腎臓、膀胱、尿管、肺、脾臓、および肝臓から得た。組織切片をヘマトキシリンおよびエオシンで染色した。全体および組織学検査を行った。
【０１３５】
（結果）
図１ａは、用いた一般方法の概略図である。注入部位の組織学的検査は、３６の軟骨細胞／アルギネート移植片のうち３４で軟骨形成の証拠を示した。軽い炎症応答は、４週間までに解消しているようであった。これは、急性期のおよび慢性の異物身体反応を示す炎症応答からなった。線維芽細胞浸潤は、注入後２週間まで見られた。増殖期の注入部位の全体検査は、ポリマーゲルが、累進的に軟骨により置換されることを示した。全体検査は、正常に見える、ゴム状から硬質の軟骨構造を示した。形成された軟骨の最終サイズは、注入された最初の容量および軟骨細胞の濃度に関連するようであり、そして各カテゴリー内で均一であるようであった。回復した軟骨構造の重量は、持続的に安定であるようであった。６つのポリマーゲル対照注入では（軟骨細胞を含まない）、軟骨形成の目に見える証拠はなかった。第二の対照グループでは（軟骨細胞懸濁液単独）、軟骨形成は、どこの部分でも明らかでなかった。注入周辺部位および離れた器官の組織学的分析は、軟骨の証拠またはアルギネートゲル移動を示さなかった。
【０１３６】
（実施例１０：アルギネートゲルで移植された軟骨細胞を用いるブタでの膀胱尿管逆流の矯正）
（材料および方法）
膀胱尿管逆流の動物モデル。  ブタとヒトとの膀胱および腎臓の間の類似性により、ブタをこの研究に用いた。Ｈａｎｆｏｒｄミニブタをそのより小さなサイズの便利さにより用いた。両側面の膀胱尿管逆流が、開腹膀胱技術を用いて４匹のミニブタで作られた。その技術は、Ｖａｃａｎｔｉら、「軟骨細胞を接種した合成ポリマーは、新たな軟骨形成の鋳型を提供する」Ｐｌａｓｔｉｃ  ａｎｄ  Ｒｅｃｏｎ．  Ｓｕｒｇ．  ８８：７５３（１９９１）に記載のように、膀胱内尿管の全体の覆いを取ることからなる。
【０１３７】
処置後３カ月で、両側面の逆流の存在が、Ｖａｃａｎｔｉら、「軟骨細胞を接種した合成ポリマーを用いて、ヒトの耳の形成における新たな軟骨の加工された組織成長」Ｍａｔ．Ｒｅｓ．Ｓｏｃ．Ｐｒｏｃ．２５２：３６７（１９９２）に記載のように、ヨウ素造影剤を用いる従来の膀胱Ｘ線造影法および超音波処理アルブミンを用いる超音波検査により評価された。排泄尿路造影法を行い、障害の任意の証拠を検出した。
【０１３８】
細胞の採取。  ヒアリン軟骨を各ミニブタからの耳表面から得た。耳をプロビジン−ヨウ素の１０％溶液で洗浄し、そして軟骨細胞を、Ａｔａｌａら、「自己脱離可能なバルーンシステムを用いる膀胱尿管逆流の内視鏡による処置」Ｊ．  Ｕｒｏｌ．，１４８：７２４（１９９２）に記載の技術を用いて滅菌条件下で採取した。
【０１３９】
単離した細胞を、１０％ウシ胎児血清（Ｇｉｂｃｏ）、５マイクログラム／ｍｌアスコルビン酸（ａｓｃｏｒｂｉｃ  ａｃｉｄ）、２９２マイクログラム／ｍｌグルタミン（ｇｌｕｔａｍｉｎｅ）、１００マイクログラム／ｍｌストレプトマイシン、４０ナノグラム／ｍｌビタミンＤ３および１００単位／ｍｌペニシリンを含むＨａｍｍｓ  Ｆ−１２培地（Ｇｉｂｃｏ，  Ｇｒａｎｄ  Ｉｓｌａｎｄ，  ＮＹ）の溶液中インビトロで増殖させた。細胞を５％ＣＯ２の存在下で３７℃でインキュベートした。最初の採取後５〜８週間で、軟骨細胞をトリプシン処理し、そして血球計を用いて定量した。各ミニブタ由来の軟骨
細胞懸濁液を最小必須培地−１９９（Ｇｉｂｃｏ）中に４０×１０６細胞／ｍｌまで濃縮した。
【０１４０】
オートロガス軟骨細胞アルギン酸カルシウム懸濁液。  ２ｗ／ｖ％のアルギン酸ナトリウム（０．１Ｍ  Ｋ２ＰＯ４，０．１３５Ｍ  ＮａＣｌ，ｐＨ７．４，Ｐｒｏｔａｎ，Ｐｏｒｔｓｍｏｕｔｈ，ＮＨ）を作成し、そしてエチレンオキシド中で滅菌した。４０×１０６細胞／ｍｌ軟骨細胞懸濁液の１．５ｍｌのアリコートを等量のアルギン酸ナトリウム溶液に、最終アルギネート濃度が１％となるように添加した。軟骨細胞−アルギン酸ナトリウム懸濁液を３２℃で維持した。注入の直前に、硫酸カルシウム（０．２ｇ／ｍｌ）を軟骨細胞−アルギン酸ナトリウム懸濁液に添加した。混合物をボルテックスにより混合し、そして注入まで氷中で保存した。ゲル化プロセスは、硫酸カルシウムの添加とともに開始し、懸濁液は、約４０分間液体の状態である。
【０１４１】
実験研究。  ミニブタは、２５ｍｌ／ｋｇケタミンおよび１ｍｌ／ｋｇアシルプロマジンの筋肉内注射で麻酔した。別の麻酔を２５ｍｌ／ｋｇケタミンおよび１０ｍｇ／ｋｇのキシラジンの筋肉内投与で得た。動物を仰向けの状態で置く。膀胱に導入された１５．５
Ｆｒｅｎｃｈ膀胱鏡を用い、２２ゲージの針を右の逆流尿管の尿管下領域に挿入した。内視鏡で見て尿管口を持ち上げながら約２〜３ｍｌのオートロガス軟骨−アルギネート懸濁液（４０〜６０×１０６軟骨細胞）を針を通じて注入した。左の尿管口は未処理のままにし、そして対照として供した。一連の膀胱造影、膀胱鏡検査、および排泄尿路造影研究を屠殺まで８週間間隔で行った。ミニブタを処置後８週（１）、１６週（１）、および２６（２）週で屠殺した。膀胱の注入部位を切除し、そして肉眼および顕微鏡で検査した。検体をヘマトキシリンおよびエオシンで染色し、そしてｐＨ１．０および２．５でアルシアンブルーで染色した。膀胱、尿管、局部リンパ節、腎臓、肝臓、および脾臓の組織学的分析を行った。
【０１４２】
（結果）
４匹のミニブタは、両側面の逆流の生成を経験した。４匹全ては、処理後３カ月で障害の証拠なしに両側面の逆流を有することが見出された。軟骨細胞を各ミニブタの左耳表面から採取し、そしてインビトロで５〜８週間増殖させ、動物１匹につき５０〜１５０×１０６生存細胞の最終濃度とした。次いで、動物は、右側だけを注射可能なオートロガス軟骨細胞−アルギネートゲル溶液を用い、内視鏡を用いて逆流の修復を受けた。
【０１４３】
膀胱鏡検査およびＸ線造影検査を処置後２、４、および６カ月で行った。膀胱鏡検査は、滑らかな膀胱壁を示した。膀胱造影は、全ての動物において、処置した側で逆流がなく、そして未矯正の対照尿管で持続的な逆流の証拠を示した。全ての動物は、排泄尿路造影で水腎症の証拠なしに、修復された尿管の成功した治癒を有した。
【０１４４】
屠殺時の膀胱注入部位の全体検査は、尿管下領域で良好に規定されたゴム状から硬質の軟骨構造を示した。ヘマトキシリンおよびエオシン染色を用いたこれらの検体の組織学的検査は、軟骨形成の証拠を示した。ポリマーゲルは、時間の経過とともに軟骨により累進的に置換された。アルデヒドフシンアルシアンブルー（ａｌｄｅｈｙｄｅ  ｆｕｓｃｈｉｎａｌｃｉａｎ  ｂｌｕｅ）染色は、コンドロイチン硫酸塩の存在を示唆した。注入部位の周辺組織の顕微鏡分析は炎症を示さなかった。膀胱、尿管、リンパ節、腎臓、肝臓および脾臓由来の組織切片は、軟骨細胞またはアルギネート移動、もしくは肉芽腫形成の証拠を示さなかった。
【０１４５】
（実験データの要約）
軟骨細胞は、容易に成長し得そして培養液で増殖し得る。新規軟骨形成は、合成生分解性ポリマー上で培養された軟骨細胞を用いてインビトロおよびインビボで達成され得る。
これらの実験では、軟骨マトリックスは、生分解される多糖類ポリマーとしてアルギネートを置換した。６匹のミニブタは、両側面の逆流作成を経験した。６匹全てが処理後３カ月で障害の証拠なく両側面の逆流を有することを見出された。軟骨細胞を各ミニブタの左耳表面から採取し、そして動物１匹につき５０〜１５０×１０６生存細胞の最終濃度まで増殖させた。次いで動物は、右側だけ注入可能なオートロガス軟骨細胞−アルギネートゲル溶液を用い、内視鏡を用いて逆流の修復を受けた。
【０１４６】
膀胱鏡検査およびＸ線造影を処置後２、４、および６カ月で行った。膀胱鏡検査は、滑らかな膀胱壁を示した。膀胱造影は、全ての動物において、処置した側で逆流がなく、そして未矯正の対照尿管で持続的な逆流の証拠を示した。全ての動物は、排泄尿路造影で水腎症の証拠なく、修復した尿管で成功した治癒を有した。採取した耳は、軟骨細胞修復の１カ月以内に軟骨の再成長の証拠を有した。
【０１４７】
屠殺時の膀胱注入部位の全体検査は、尿管下領域で良好に規定されたゴム状から硬質の軟骨構造を示した。ヘマトキシリンおよびエオシンを用いたこれらの検体の組織学的検査は、正常な軟骨形成の証拠を示した。ポリマーゲルは、時間の経過とともに軟骨により累進的に置換された。アルデヒドフシンアルシアンブルー染色は、コンドロイチン硫酸塩の存在を示唆した。注入部位の周辺組織の顕微鏡分析は炎症を示さなかった。膀胱、尿管、リンパ節、腎臓、肺、肝臓および脾臓由来の組織切片は、軟骨細胞またはアルギネート移動、もしくは肉芽腫形成の証拠を示さなかった。
【０１４８】
本発明の組成物および方法の修飾および改変は、先の詳細な記載から当業者に明らかであり得る。このような修飾および改変は、以下の請求の範囲内にあることを意図する。
【図面の簡単な説明】
【０１４９】
【図１ａ】図１ａは、は、ポリマー−軟骨細胞懸濁液を、膀胱尿管逆流の対照として尿管の開口部のある領域に注入するか、または失禁を管理するために尿管周囲の領域に注入するスキームを示す；フォトミクログラフにより、アルギネート（ａｌｇｉｎａｔｅ）ポリマー懸濁液、その懸濁物の注入に続いて形成される新しい軟骨、およびポリマーの非存在下で注入される軟骨細胞対照を示す。
【図１ｂ】図１ｂは、は、ポリマー−軟骨細胞懸濁液を、膀胱尿管逆流の対照として尿管の開口部のある領域に注入するか、または失禁を管理するために尿管周囲の領域に注入するスキームを示す；フォトミクログラフにより、アルギネート（ａｌｇｉｎａｔｅ）ポリマー懸濁液、その懸濁物の注入に続いて形成される新しい軟骨、およびポリマーの非存在下で注入される軟骨細胞対照を示す。
【図１ｃ】図１ｃは、は、ポリマー−軟骨細胞懸濁液を、膀胱尿管逆流の対照として尿管の開口部のある領域に注入するか、または失禁を管理するために尿管周囲の領域に注入するスキームを示す；フォトミクログラフにより、アルギネート（ａｌｇｉｎａｔｅ）ポリマー懸濁液、その懸濁物の注入に続いて形成される新しい軟骨、およびポリマーの非存在下で注入される軟骨細胞対照を示す。
【図１ｄ】図１ｄは、は、ポリマー−軟骨細胞懸濁液を、膀胱尿管逆流の対照として尿管の開口部のある領域に注入するか、または失禁を管理するために尿管周囲の領域に注入するスキームを示す；フォトミクログラフにより、アルギネート（ａｌｇｉｎａｔｅ）ポリマー懸濁液、その懸濁物の注入に続いて形成される新しい軟骨、およびポリマーの非存在下で注入される軟骨細胞対照を示す。
【図１ａ】
2008043782.tif 000005
【図１ｂ】
2008043782.tif 000006
【図１ｃ】
2008043782.tif 000007
【図１ｄ】
2008043782.tif 000008